(57)【要約】【課題】微量放射性物質を放出し、装飾性及び経済性に優れた、真珠を用いたアクセリーを提供する。【解決手段】炭酸カルシウム、リン酸カルシウム及びアパタイトから選ばれる少なくとも１種を主成分とする天然核物質又は人工核物質中に、放射性物質を配合した真珠核を核としてなる放射性真珠２と、炭酸カルシウム、リン酸カルシウム及びアパタイトから選ばれる少なくとも１種を主成分とする天然核物質又は人工核物質を真珠核としてなる非放射性真珠３と、を有する真珠アクセサリー１により、上記課題を解決する。【選択図】図１
0003135005.tif 000002
【実用新案登録請求の範囲】
【請求項１】
炭酸カルシウム、リン酸カルシウム及びアパタイトから選ばれる少なくとも１種を主成分とする天然核物質又は人工核物質中に、放射性物質を配合した真珠核を核としてなる放射性真珠と、
炭酸カルシウム、リン酸カルシウム及びアパタイトから選ばれる少なくとも１種を主成分とする天然核物質又は人工核物質を真珠核としてなる非放射性真珠と、を有することを特徴とする真珠アクセサリー。
【請求項２】
放射性物質を含有するアクセサリーピースをさらに有する、請求項１に記載の真珠アクセサリー。
【請求項３】
前記真珠アクセサリーが、ネックレス、ブレスレット、ピアス、イヤリング、リング、アンクレット、ラリエットから選ばれるいずれかとして形成される、請求項１又は２に記載の真珠アクセサリー。
【請求項４】
前記人工核物質が焼結体である、請求項１〜３のいずれかに記載の真珠アクセサリー。
【請求項５】
前記アクセサリーピースが焼結体である、請求項２に記載の真珠アクセサリー。
【請求項６】
前記放射性真珠が、前記放射性物質を配合した核を用いて製造された養殖真珠である、請求項１〜５のいずれかに記載の真珠アクセサリー。
【請求項７】
前記放射性真珠が、前記放射性物質を配合した核を用いて製造された人工真珠である、請求項１〜５のいずれかに記載の真珠アクセサリー。
【請求項８】
前記放射性真珠は、真珠核の主構成成分であるリン酸カルシウム及び／又はアパタイトを主成分とする人工組成物、又は炭酸カルシウムを主成分とする人工又は天然組成物中に、放射性物質を配合し、分散させてなる焼結体である、請求項１〜５のいずれかに記載の真珠アクセサリー。
【請求項９】
前記放射性真珠は、実質的に放射性物質だけからなる放射性物質相と、真珠核の主構成成分であるリン酸カルシウム及び／又はアパタイトを主成分とする人工組成物、又は炭酸カルシウムを主成分とする人工又は天然組成物からなる放射性物質非存在相とを、相互に積層して組み合わせることにより所定形状としてなる、請求項１〜５のいずれかに記載の真珠アクセサリー。
【請求項１０】
前記放射性真珠は、放射性物質と、真珠核の主構成成分であるリン酸カルシウム及び／又はアパタイトを主成分とする人工組成物、又は炭酸カルシウムを主成分とする人工又は天然組成物とを、接着剤によって一体化させてなる、請求項１〜５のいずれかに記載の真珠アクセサリー。
【考案の詳細な説明】
【技術分野】
【０００１】
本考案は、真珠を用いたアクセサリーに関し、さらに詳しくは、微量放射性物質を放出し、装飾性及び経済性に優れた、真珠を用いたアクセリーに関する。
【背景技術】
【０００２】
従来、磁性体による磁気効果、放射線放出性鉱物によるマイナスイオン効果により、装着者の健康改善ないし増進を図る装飾品が数多く提案されている。例えば、特許文献１には、プラスチック磁石にマイナスイオンを発生する微量放射線放出元素の微粉末を含有させてなる健康磁気ネックレスが提案されている。また特許文献２には、内部にミネラル鉱石を埋設固着させた指リングが提案され、特許文献３には、放射線放出性鉱物粉末をガラス中に均一分散してなるガラスピースの表面に真珠様の光沢を有した真珠光沢塗料コーティング層を設け、これをネックレス状等に繋げたアクセリーが提案されている。
【０００３】
さらに、微量放射線は、例えば、細胞増殖の促進、免疫能の亢進、成長促進、寿命延長、疾病抑制、がん発生率や死亡率の低下等、種々の放射線ホルミシス効果を与えるものであるとの研究成果が発表され、このような微量放射線を放出する天然放射性元素含有鉱物の粉末を配合してなる組成物を、樹脂等で結着する、あるいは天然放射性元素含有鉱物の粉末を焼結して、球状、板状、円盤状等の所定形状に成形し、これを各種製品中に組み付けてなる治療ないし健康促進用具が数多く開発されている。
【０００４】
しかしながら、これらの製品はいずれも、装身具という観点からするとその価値の著しく低いものであり、宝石、真珠、貴金属等のようにこれを身に付けること自体が楽しみとなるようなものではなく、あくまで治療ないし健康目的の上から比較的目立たないようにして装着するに過ぎないものであった。
【０００５】
真珠は、一般に、指輪、ネックレス、イヤリング、ブレスレット等の装身具、あるいは美術工芸品や審美性を高めた機能製品における装飾材料として主に用いられていたが、近年、このような真珠に美的価値以外の新たな機能性を付加しようとする試みがなされている。
【０００６】
例えば、特許文献４には、真珠内にアンテナ装置及び／又はＩＣ装置を収容することが、また特許文献５には、トルマリンを球状体に加工等して真珠用核とすることが提唱されている。
【０００７】
しかしながら、上記したように真珠に新たな機能性を付加しようとする試みは行われているものの、真珠自体にこのような微量放射線の放出能を付与しようとする技術は、従来存在しないものであった。
【０００８】
さらに、このような微量放射線の放出能を有する真珠（以下、「放射性真珠」と称する。）自体が開発されたとしても、アクセサリーとしてこのような放射性真珠のみを用いると、価格的に極めて高価な製品となることが想定されるものである。
【特許文献１】登録実用新案公報第３１１８５４５号
【特許文献２】登録実用新案公報第３０１０８７３号
【特許文献３】特開２００３−２２５１０６号公報
【特許文献４】特開２００４−２２２６９４号公報
【特許文献５】特開２０００−２１０５６５号公報
【考案の開示】
【考案が解決しようとする課題】
【０００９】
従って、本考案は、微量放射性物質を放出し、装飾性及び経済性に優れた、真珠を用いたアクセリーを提供することを目的とするものである。
【課題を解決するための手段】
【００１０】
上記課題を解決するための本考案の真珠アクセサリーは、炭酸カルシウム、リン酸カルシウム及びアパタイトから選ばれる少なくとも１種を主成分とする天然核物質又は人工核物質中に、放射性物質を配合した真珠核を核としてなる放射性真珠と、炭酸カルシウム、リン酸カルシウム及びアパタイトから選ばれる少なくとも１種を主成分とする天然核物質又は人工核物質を真珠核としてなる非放射性真珠と、を有することを特徴とする。
【００１１】
本考案の真珠アクセサリーにおいて、放射性物質を含有するアクセサリーピースをさらに有するように構成できる。
【００１２】
本考案の真珠アクセサリーは、例えば、ネックレス、ブレスレット、ピアス、イヤリング、リング、アンクレット、ラリエットから選ばれるいずれかとして形成されることが好ましい。
【００１３】
本考案の真珠アクセサリーにおいて、前記人工核物質は焼結体により構成できる。
【００１４】
本考案の真珠アクセサリーにおいて、前記アクセサリーピースは焼結体により構成できる。
【００１５】
本考案の真珠アクセサリーにおいて、前記放射性真珠は、前記放射性物質を配合した核を用いて製造された養殖真珠により構成できる。
【００１６】
本考案の真珠アクセサリーにおいて、前記放射性真珠は、前記放射性物質を配合した核を用いて製造された人工真珠により構成できる。
【００１７】
本考案の真珠アクセサリーにおいて、（１）前記放射性真珠は、真珠核の主構成成分であるリン酸カルシウム及び／又はアパタイトを主成分とする人工組成物、又は炭酸カルシウムを主成分とする人工又は天然組成物中に、放射性物質を配合し、分散させてなる焼結体である、（２）前記放射性真珠は、実質的に放射性物質だけからなる放射性物質相と、真珠核の主構成成分であるリン酸カルシウム及び／又はアパタイトを主成分とする人工組成物、又は炭酸カルシウムを主成分とする人工又は天然組成物からなる放射性物質非存在相とを、相互に積層して組み合わせることにより所定形状としてなる、又は、（３）前記放射性真珠は、放射性物質と、真珠核の主構成成分であるリン酸カルシウム及び／又はアパタイトを主成分とする人工組成物、又は炭酸カルシウムを主成分とする人工又は天然組成物とを、接着剤によって一体化させてなる、のいずれかのように構成できる。
【考案の効果】
【００１８】
本考案によれば、上記のように放射性真珠と非放射性真珠とを組み合わせて用いることにより、微量放射性物質を放出し、装飾性及び経済性に優れた、真珠を用いたアクセリーを提供することができる。
【００１９】
すなわち、放射性真珠を一部に用いた本考案に係る真珠アクセサリーは、これを装着することによって、使用者は、分子、細胞から個体レベル、さらには免疫学系におよぶ多岐にわたる系において、放射線ホルミシス効果を享受する、例えば、細胞増殖の促進、免疫能の亢進、成長促進、寿命延長、疾病抑制、がん発生率や死亡率の低下等、種々の効果を享受することが期待できることとなる。なお、従来、このような微量放射線を放出する製品は各種知られているが、本考案に係る真珠アクセサリーのように、卓越した審美性を兼ね備えた製品は従来存在しておらず、従って、本考案に係る真珠アクセサリーは、純粋に装飾品として楽しみながらも放射線ホルミシス効果を得ることができるという従来にはない、非常に商品価値の高い製品を、非放射性真珠と組み合わせることによりコストを抑えつつも提供できるものである。
【考案を実施するための最良の形態】
【００２０】
以下、本考案の真珠アクセサリーを具体的な実施形態に基づいて説明する。
【００２１】
［真珠アクセサリー］
本考案の真珠アクセサリーは、炭酸カルシウム、リン酸カルシウム及びアパタイトから選ばれる少なくとも１種を主成分とする天然核物質又は人工核物質中に、放射性物質を配合した真珠核を核としてなる放射性真珠と、炭酸カルシウム、リン酸カルシウム及びアパタイトから選ばれる少なくとも１種を主成分とする天然核物質又は人工核物質を真珠核としてなる非放射性真珠と、を有することを特徴とする。
【００２２】
図１〜３はそれぞれ本考案の真珠アクセサリーの一実施例に係るネックレスの要部構造を模式的に示す図面である。
【００２３】
図１に示す一実施例に係るネックレス１は、穿孔した放射性真珠２と、穿孔した非放射性真珠３と交互に配しながら連結糸５により繋げてなるものである。また、図２に示す別の実施例に係るネックレス２は、放射性真珠２と非放射性真珠３とを２つずつ順番に配しながら連結糸５により繋げてなるものである。
【００２４】
このように、本考案に係る真珠アクセサリーは、上述したような放射性真珠２と、非放射性真珠３とを組み合わせて用いるものである限り、それぞれの個数、配置パターン等は任意であり、その得られる真珠アクセサリーの発する微量放射線量、コスト等に応じて、非放射性真珠３を、適当な位置に配すればよい。
【００２５】
特に限定されるものではなく、また、コスト等との兼ね合いもあるが、本考案に係る真珠アクセサリーにおける放射性真珠２と非放射性真珠３との合計数に対する放射性真珠２の使用割合としては、例えば、１０％以上、より好ましくは３０〜７５％程度とすることができる。
【００２６】
本考案に係る真珠アクセサリーにおいては、微量放射線放出源として放射性真珠２を用いるものであって、非放射性真珠３、すなわち、一般的な真珠と外観上で何ら区別のできないものとすることができるので、その配置パターン、数量等に変動があっても、外見上では、通常の真珠アクセサリーと何ら変らない状態のものとすることができることから、非常に装飾性に優れるものとなる。
【００２７】
もちろん、放射性真珠２及び非放射性真珠３として色調の異なるものを２ないし複数組み合わせて、彩色的なデザインを施すことも可能である。この場合、放射性真珠２として複数色、及び／又は非放射性真珠３として複数色のものを組み合わせることも可能である。
【００２８】
さらに、図１及び図２に示す実施例においては、放射性真珠２及び非放射性真珠３としては、球形状のものを示しているが、その形状としても特に限定されるわけではなく、例えば、淡水真珠ないし淡水真珠様人工真珠のごとき異形のものとすることも可能である。
【００２９】
本考案の真珠アクセサリーにおいては、装飾玉として上記したような放射性真珠２及び非放射性真珠３以外に、その他の各種金属、天然石、人工石、プラスチック、セラミック等よりなる各種の装飾玉を併せて配することが可能であるが、このうち特に好ましい一実施形態としては、放射性物質を含有するアクセサリーピースをさらに有するものとされる。
【００３０】
図３はこのような好ましい一実施形態に係る実施例としてのネックレス１を示すものであり、穿孔した放射性真珠２と、穿孔した非放射性真珠３と、さらに穿孔した放射性物質を含有するアクセサリーピース４とを、交互に配しながら連結糸５により繋げてなるものである。
【００３１】
このように放射性物質を含有するアクセサリーピース４を組み合わせて用いれば、比較的高価となる放射性真珠２の数量を減らしても充分な微量放射線放出能が期待できるアクセサリーとすることができる。
【００３２】
このような、放射性物質を含有するアクセサリーピースとしては、従来公知の各種のものを用いることが可能であるが、放射性物質をセラミックス、金属等に配合して焼結した焼結体は、強度及び外観上で優れているために望ましいものである。このような放射性物質を含有するアクセサリーピースの製造の一例としては、後述するような放射性真珠を製造するのに用いる放射性真珠核に関して説明するものと同様な手法をとることが可能である。
【００３３】
また、当該アクセサリーピースの形状、大きさとしても、特に限定されるものではなく、例えば、球状、楕円球状、円柱状、角柱状、皿状等、あるいは、星、人形、犬等といった各種モチーフ化した形状等とすることができる。
【００３４】
以上、本考案の真珠アクセサリーにつき、ネックレスの場合を例にして説明したが、本考案の真珠アクセサリーは、このようなネックレスに限られず、人又はペット等に装着される各種の装飾品の公知あるいは新規な形態のいずれであっても良く、例えば、上記ネックレス以外に、ブレスレット、ピアス、イヤリング、リング、アンクレット、ラリエット等が例示できるが、もちろんこれらに限定されるものではない。また、これらのアクセサリーにおいて、装飾玉以外に必要とされるチェーン、環部、留め目具等の構成としては任意のものとすることができる。
【００３５】
以下、本考案の真珠アクセサリーにおいて使用される放射性真珠及び非放射性真珠につき、より詳細に説明を加える。
【００３６】
本考案において使用される放射性真珠は、上記したように、炭酸カルシウム、リン酸カルシウム及びアパタイトから選ばれる少なくとも１種を主成分とする天然核物質又は人工核物質中に、放射性物質を配合した真珠核を核としてなる放射性真珠である。
【００３７】
当該放射性真珠は、本考案者らが鋭意研究の結果、先に発明したものであって、従来の養殖真珠ないし人工真珠と何ら遜色のない、美しい光沢、色彩等の表面性状を有しているとともに、放射性物質を含有する真珠用核を内包することに起因して、微量の放射線を放出するものである。
【００３８】
［放射性真珠核］
放射性真珠を製造する場合に用いられる真珠核は、炭酸カルシウム、リン酸カルシウム及びアパタイトから選ばれる少なくとも１種を主成分とする天然核物質又は人工核物質中に、放射性物質を配合してなることを特徴とする。
【００３９】
当該真珠核において、放射性物質はそのいずれかの位置に存在していればよく、その存在形態は各種の態様を採ることができる。すなわち、放射性物質は、天然核物質又は人工核物質中に存在していれば、その存在形態は特に限定されず、種々の態様を採ることができる。ここで、天然核物質は、通常、炭酸カルシウムを主成分としたものであり、一方、人工核物質は、天然核物質の構成成分と同じ炭酸カルシウムを主成分としたものであってもよいし、リン酸カルシウム及び／又はアパタイトを主成分としたものであってもよいし、その他の金属塩を主成分としたものであってもよい。
【００４０】
放射性物質と、天然核物質又は人工核物質とは、焼結体として又は接着剤により一体化しているように構成されている。具体的には、（１）真珠核の主構成成分であるリン酸カルシウム及び／又はアパタイトを主成分とする人工組成物、又は炭酸カルシウムを主成分とする人工又は天然組成物中に、放射性物質を配合して分散させて存在させることができる。また、（２）実質的に放射性物質だけからなる放射性物質相を形成し、一方、真珠核の主構成成分であるリン酸カルシウム及び／又はアパタイトを主成分とする人工組成物、又は炭酸カルシウムを主成分とする人工又は天然組成物からなる放射性物質非存在相を形成し、その放射性物質相と放射性物質非存在相とを相互に積層等して組み合わせることにより所定形状となすことができる。また、（３）放射性物質と、真珠核の主構成成分であるリン酸カルシウム及び／又はアパタイトを主成分とする人工組成物、又は炭酸カルシウムを主成分とする人工又は天然組成物とを、接着剤によって一体化させることができる。その配置パターンとしては、任意のものである。
【００４１】
なお、真珠核の最外層は、真珠を製造する際、その上部に真珠層が形成されるものであるので、真珠組織に対して親和性が高いものであり、母貝の死滅或いは挿入された核を母貝が吐き出す、所謂、脱核等をもたらすものではないことが望まれる。
【００４２】
用いられる放射性物質は、母貝に対し特に毒性を示すものではないが、より高い親和性を得る上では、真珠核の最外層が、全体として、実質的に放射性物質だけからなる放射性物質相により構成されるような形態とせず、その大部分を放射性物質非存在相により構成するか、あるいは、放射性物質混成相により構成するようにすることが望ましい。
【００４３】
当該真珠核においては、このように種々の層構成を採ることが可能であるため、その層構成を適宜調整することによって、天然の貝殻核の嵩比重（約２．８）と同等の嵩比重を有するものとすることができ、養殖により真珠を製造する際において、母貝により取り込みが良好で、かつ製造した真珠としても通常の養殖真珠と同重量程度とすることができる。
【００４４】
当該真珠核において用いられる放射性物質としては、例えば、トリウム、ウラン、ラジウム、セリウム、セシウム、コバルト、カリウム等の放射性元素又は放射性同位元素を、養殖用の母貝、人体ないしは環境等に悪影響を及ぼすことのないレベルで微量含有するものであれば特に限定されるものではないが、好ましくは、これらの少なくとも１種の放射性元素を含有する鉱物が用いられる。なお、本願では、放射性元素又は放射性同位元素を含有する物質を「放射性物質」という。
【００４５】
このような放射性元素含有鉱物としては、例えば、ニンギョウ石、モナズ石、ネオジムモナズ石、ジルコン、苗木石等の変成ジルコン、サマルスキー石、ヘエルグソン石、ゼノタイム、トリウム石、カルノー石等が挙げられるが、もちろんこれらに限定されるものではない。
【００４６】
それぞれ元素組成と生成過程のわずかな違いにより、その特性は異なるが、核原料物質であるこれらの放射性核種を含有するものについては、その使用に関して規制があり、ウラン、トリウムの放射能の濃度が３７０Ｂｑ／ｇ（固体）以上、放射能の濃度の目安としては、トリウムの場合、含有率４．５質量％以上、ウランの場合、含有率１．４質量％以上ある場合には、「核原料物質、核燃料物質及び原子炉の規制に関する法律」の規制を受け、文部科学省への届出が必要となること、また、上記したように高い放射能濃度のものは人体及び母貝への悪影響が懸念されることから、本考案では、放射線材料の配合割合は、酸化トリウムの含有量として換算し４．５質量％未満であることが好ましい。
【００４７】
これらの放射性物質からは、α線、β線、γ線等の放射線を放出し、その放射線に空気中の原子、分子が衝突接触すると、それらはラジカル化して電離作用でイオン対を生成し、空気中のマイナスイオンを増加させる。
【００４８】
このような放射性物質の真珠核における配合量としては、使用する放射性物質の種類、放射性物質に含まれる放射線元素量、あるいは上述したような真珠核の層構造等によっても左右されるので、一概には規定できないが、例えば、真珠核の２．０〜４．５質量％程度とすることが望ましい。この範囲を大幅に逸脱するような配合量では、所期の比重、硬度等を有する真珠核を調製することが困難となるおそれがある。
【００４９】
一方、真珠核の主構成成分は、炭酸カルシウム、リン酸カルシウム、アパタイト等であるが、これらのいずれか１種又は２種以上を主成分とする組成物としては、特に限定されるものではないが、例えば、炭酸カルシウムを主成分とする組成物や、リン酸カルシウム及び／又はアパタイトを主成分とする組成物等が好ましく使用可能である。
【００５０】
リン酸カルシウム及び／又はアパタイトを主成分とする組成物としては、（ａ）リン酸カルシウム及び／又はアパタイトからなるマトリックス成分、及び（ｂ）酸化ケイ素、酸化アルミニウム、Ｐ、Ａｌ及びＯを含有する化合物、Ｐ、Ｓｉ及びＯを含有する化合物ならびにこれらの相互固溶体のうちの少なくとも１種の骨格成分を含有してなるものが挙げられる。
【００５１】
リン酸カルシウム、酸化ケイ素及び酸化アルミニウム；又はアパタイト、酸化ケイ素及び酸化アルミニウムの粉末を、有機溶媒中若しくは純水中で混合し、焼結すると、リン酸カルシウム又はアパタイトの他に、リン酸アルミニウムが生成する。リン酸アルミニウムがこれらの焼結体の焼結を促進し、結晶粒の接合強度を向上させる作用があり、それゆえ、得られる焼結体の色調も天然貝殻と同等になること；及び得られる焼結体は緻密で、かつ被加工性も優れている。なお、この場合、酸化ケイ素は焼結性や強度の向上に直接に寄与するものではないが、Ｐ２Ｏ５−ＳｉＯ２−Ａｌ２Ｏ３の擬三元系はＰ２Ｏ５−Ａｌ２Ｏ３二元系よりも低融点共晶を形成しやすく、リン酸アルミニウムの生成を促進するので、重要な成分となる。
【００５２】
前記マトリックス成分は、例えば第三リン酸カルシウム、第二リン酸カルシウム、第一リン酸カルシウム、メタリン酸カルシウムで代表されるリン酸カルシウム；及び水酸アパタイト、炭酸アパタイト、塩素アパタイトで代表されるアパタイトの少なくとも１種からなる。これらのうち、第三リン酸カルシウム及び／又は水酸アパタイトが好ましく、第三リン酸カルシウムとしては高温で生成し、硬度の低いα型よりも、生成が容易で強度の優れたβ型が好ましく、β型第三リン酸カルシウムを主成分としたリン酸カルシウムと水酸アパタイトからなる場合は、真珠核材料としての被加工性及び真珠貝との生体親和性が優れていることから特に好ましい。
【００５３】
前記骨格成分は、具体的には、例えば一酸化ケイ素、二酸化ケイ素の酸化ケイ素；α型、β型及びγ型で代表される酸化アルミニウム；リン酸アルミニウム（ＡｌＰＯ４）で代表されるＰ、Ａｌ及びＯを含有する化合物；リン酸ケイ素（Ｓｉ３ＰＯ４）で代表されるＰ、Ｓｉ及びＯを含有する化合物；から選ばれる。これらのうち、特に二酸化ケイ素とリン酸アルミニウムのようなＰ、Ａｌ及びＯを含有する化合物とよりなる場合は、β型第三リン酸カルシウムのα型への転移の抑制に効果があること、マトリックス成分との結合性が優れること、及び諸特性が安定して品質上優れた焼結体が得られることから好ましい。
【００５４】
上述のＰ、Ａｌ及びＯを含有する化合物、ならびにＰ、Ｓｉ及びＯを含有する化合物は、具体的には、酸化アルミニウムとマトリックス成分、二酸化ケイ素とマトリックス成分、又は酸化アルミニウムと酸化ケイ素とマトリックス成分の反応によって生じる化合物のことをさす。
【００５５】
上述のマトリックス成分と骨格成分の量比は、マトリックスの量が７０〜９６質量％、骨格成分が４〜３０質量％の範囲にあることが望ましい。マトリックスの量が７０質量％未満では、相対的に骨格成分の量が３０質量％を超えて多くなるために、焼結し難くなる、そのうえ、真珠貝との生体親和性が低下する。逆にマトリックスの量が９６質量％を超えると、相対的に骨格成分の量が４質量％未満となるために強度低下を生じ、また養殖真珠核材料としての被加工性が悪くなる。
【００５６】
次に、炭酸カルシウムを主成分とする組成物について説明する。
【００５７】
真珠貝との親和性という観点からみると、炭酸カルシウムを主成分とする天然貝殻からなる天然核物質や、その天然貝殻と同材質の人工核物質が望ましい。炭酸カルシウムを主成分とする人工核物質は、緻密で高強度の焼結体として得ることができ、具体的には、大気中で高温焼結又は加圧焼結することにより得ることができる。このうち前者の高温焼結方法で得た焼結体を養殖真珠核材料として使用すると、水溶性の酸化カルシウムを生じ、母貝である真珠貝自体の死滅率を高める。一方、後者の加圧焼結方法では、例えば、３００ｋｇ／ｃｍ２の加圧、１３００℃の温度という条件においてさえも緻密な焼結体を得ることが困難である。また、仮に緻密な焼結体を得たとしても、核物体の加工コストが高くなる。
【００５８】
このため、特に限定されるものではないが、炭酸カルシウム、フッ化リチウム及びジルコニアからなる組成物であって、上記フッ化リチウムは０．１〜１０質量％であり、上記ジルコニアは１〜２０質量％であって、残部が上記炭酸カルシウムである組成物を用いることが望ましい。この組成物は、炭酸カルシウムに焼結助剤として少量のフッ化リチウムを添加し、また、嵩比重の調節のためにジルコニアを併用したものである。
【００５９】
炭酸カルシウムとしては、貝殻粉、サンゴ粉、真珠粉等の海洋性炭酸カルシウム、石灰石、あられ石等の重質炭酸カルシウム、及びこの重質炭酸カルシウムを化学的に精製して得られる軽質炭酸カルシウム等、いずれも使用することができる。フッ化リチウムも、一般に提供されているものをそのまま用いることができる。更に、ジルコニアとしては、１０００℃以上の温度で焼成して得られる安定化ジルコニア、イットリア等を含む部分安定化ジルコニア等、通常、提供されているものをそのまま使用することができる。
【００６０】
フッ化リチウムは、炭酸カルシウムの焼結性を向上させる焼結助剤として作用する。その結果、得られる人工核の嵩比重が大きくなり、硬度が高くなる。そのため、ジルコニアの含有量を減らすことができ、相対的に天然の貝殻核の主成分である炭酸カルシウムの量比を高くすることができる。フッ化リチウムの含有量は、０．１〜１０質量％であり、その含有量がこの上下限を外れる場合は炭酸カルシウムの焼結性が十分に向上しない。この含有量は０．５〜５質量％、特に０．５〜２質量％とすることが好ましい。
【００６１】
また、ジルコニアの含有量によって真珠核の嵩比重を適宜に調整することもできる。更に、ジルコニアの量比が高くなるにつれて人工核の硬さが向上する。従って、上記のフッ化リチウム及びこのジルコニアの含有量によって嵩比重と硬さとのバランスを調整し、天然の貝殻核に近似の特性を有する人工核とすることができる。ジルコニアの含有量は、１〜２０質量％であり、この含有量が１質量％未満では、得られる人工核は嵩比重が小さく、硬度の低いものとなる。また、２０質量％を超える場合は、硬くなりすぎて穿孔加工等の加工性が低下する傾向にある。この含有量が５〜１５質量％であれば、適度な嵩比重及び硬さを有する人工核が得られる。
【００６２】
この組成において、フッ化リチウムとジルコニアとを除いた残部は炭酸カルシウムである。従って、この炭酸カルシウムは７０〜９８．９質量％となるが、特に８０〜９５質量％、更には８５質量％以上とすることが好ましい。それによって、より容易に適度な嵩比重及び硬さを有する人工核を得ることができる。また、天然の貝殻核の主成分である炭酸カルシウムの量比をこのように高くすることによって、より天然の貝殻核に近似の特性を有する良質な人工核を得ることができる。
【００６３】
なお、放射性物質と天然核物質又人工核物質とを接着剤で固める場合における接着剤としては、エポキシ接着剤、ウレタン接着剤、ナイロン・エポキシ接着剤等の各種の接着剤を用いることができるが、接着剤成分は、真珠養殖の妨げにならないようにその組成が調整される。なお、硬化型は、熱硬化型であっても紫外線硬化型であっても構わない。
【００６４】
［放射性真珠の製造方法］
本考案に係る真珠アクセサリーを構成する放射性真珠は、上記した真珠核を用いて養殖あるいは人工的に製造することができる。
【００６５】
（養殖真珠の製造方法）
養殖真珠を得ようとする場合には、上記した放射性物質含有真珠核を真珠貝に挿核し、その真珠貝を養殖する。当該放射性物質含有真珠核は、従来真珠核として用いられている、天然のドブ貝等を研磨して得られる貝殻核とまったく同様に使用することができる。
【００６６】
養殖真珠の製造は、通常に行われている養殖真珠の製造法、すなわち、真珠貝の体内の生殖腺中に真珠核及び外套膜片を挿入、すなわち挿核し、一定期間養殖することにより行われる。
【００６７】
使用する真珠貝としては、従来の養殖真珠の製造において用いられるものと同様のもの、例えば、淡水産のカワシンジュ貝、イケチョウ貝等、及び海水産のアコヤ貝、クロチョウ貝、シロチョウ貝等、種々の貝類を用いることができる。
【００６８】
使用される上記したような真珠核の大きさとしては、特に限定されるものではないが、脱核、すなわち、真珠核が真珠貝から脱落するのを防止するため、挿入する母貝に合った大きさのものとすることが好ましく、一般的には、例えば、海水産のアコヤ貝に代表されるように、直径４〜８ｍｍ程度のものとされるが、海水産のクロチョウ貝、シロチョウ貝及び淡水産のイケチョウ貝では直径１０〜１７ｍｍのものを用いることができる。
【００６９】
また、上記外套膜片は真珠層を分泌する組織であり、これにより、光沢を有する真珠層が真珠核の表面を覆い、外套皮膜を形成する。
【００７０】
得られる養殖真珠中の外套皮膜の厚みは、養殖期間によって左右される。一般的に養殖期間は１〜２年であり、得られる養殖真珠の外套皮膜の厚みは、０．２〜１．２ｍｍの範囲のものであり、０．５〜０．８ｍｍのものが多い。なお、放射性物質含有真珠核を用いた場合、驚くべきことに、一般的な貝殻核等を用いた場合と比べ、真珠の成長度が高まることが確認された。これは、おそらく、当該真珠核より微量の放射線が放出されることで、反応性の高いヒドロキシラジカル等のフリーラジカルが母貝内で発生し、細胞内に刺激を与えることで細胞の防御機能を高め、母貝が活発に活動することによって、真珠の育成が促進された結果であると思われる。
【００７１】
（人工真珠の製造方法）
一方、人工真珠を製造しようとする場合、上記した放射性物質含有真珠核の表面にパールエッセンスを塗布することにより行うことができる。
【００７２】
人工真珠に用いる場合、上記した放射性物質含有真珠核は、任意の形状とすることができるが、例えば、球形、楕円球形、球形の変形体であるバロックとした場合は、得られる人工真珠により深みのある真珠光沢を付与することができるために望ましい。
【００７３】
また、上記した放射性物質含有真珠核は、任意の大きさのものとすることができるが、真珠としての使用の観点から、直径が３〜２０ｍｍ程度のものがより好ましい。
【００７４】
使用されるパールエッセンスは、真珠核に塗布することにより真珠光沢を生じさせるものである。これは、色合い等によって多種存在するが、一般に炭酸鉛、ニトロセルロース等の各種成分を混合したものである。市販品としては、韓国セモア社製：ＫＮ４５Ｇ等をあげることができる。
【００７５】
上記真珠核にパールエッセンスを塗布する方法としては、任意の方法を採用することができる。その例としては、パールエッセンスの溜まりに真珠核を漬ける浸漬法（ディッピング法）や、真珠核にパールエッセンスを吹きつける方法等をあげることができる。
【００７６】
特に限定されるものではないが、上記パールエッセンスを真珠核に１回塗布し、乾燥することにより約０．０１ｍｍ程度の厚みの皮膜が得られる。この塗布及び乾燥工程を繰り返すことにより、皮膜の厚みを任意の厚みとすることができる。この皮膜の厚みは、特に限定されるものではないが、０．０５〜０．２ｍｍが好ましい。０．０５ｍｍより薄いと、十分な真珠光沢が得られにくい。また、０．２ｍｍより厚くてもよいが、０．２ｍｍで十分な真珠光沢が得られ、経済的な面からも好ましい。
【００７７】
［放射性真珠］
上述してなる放射性物質含有真珠核を用い、前述のごとく養殖法によりあるいは人工的に製造された放射性真珠は、従来の養殖真珠ないし人工真珠と何ら遜色のない、美しい光沢、色彩等の表面性状を有し、また、穿孔加工等の加工も容易であるとともに、放射性物質を含有する真珠核を内包することに起因して、微量の放射線、具体的には例えば、０．１〜１０μＳｖ／ｓｅｃ、より望ましくは０．２〜１．０μＳｖ／ｓｅｃ程度の放射線を放出する。
【００７８】
[非放射性真珠]
一方、本考案において、上記放射性真珠と組み合わせて用いられる非放射性真珠は、炭酸カルシウム、リン酸カルシウム及びアパタイトから選ばれる少なくとも１種を主成分とする天然核物質又は人工核物質を真珠核としてなるものであり、上述した放射性真珠核を用いての放射性真珠の製造において説明したものと、放射性物質を含有しない以外は同様の方法により得ることができるものであるため、説明を省略する。また、公知の天然、養殖、あるいは人工真珠によってこれに変えることも可能である。
【図面の簡単な説明】
【００７９】
【図１】本考案に係る真珠アクセサリーの一実施例における要部構成を模式的に示す図面である。
【図２】本考案に係る真珠アクセサリーの別の実施例における要部構成を模式的に示す図面である。
【図３】本考案に係る真珠アクセサリーのさらに別の実施例における要部構成を模式的に示す図面である。
【符号の説明】
【００８０】
１  ネックレス
２  放射性真珠
３  非放射性真珠
４  放射性物質を含有するアクセサリーピース
５  連結糸
【図１】
0003135005.tif 000003
【図２】
0003135005.tif 000004
【図３】
0003135005.tif 000005